(57)【要約】【課題】  塩素バイパス設備を備えた既存のセメント焼成装置を用いて容易に水溶性Ｃｒ（ＶＩ）の溶出量を抑制し、所望の品質基準を満たしたセメントクリンカーの製造方法を提供する。さらに、セメントクリンカーの製造に際して、廃棄物処理量を増大させることも可能とし、かつ、安価な廃棄物を原料及び燃料として用いることにより製造原価を低減できるセメントクリンカーの製造方法を提供する。【解決手段】  無機塩素化合物若しくは有機塩素化合物を多く含む高塩素廃棄物を原料および／または燃料として多量に使用し、塩素バイパス設備を用いて高抽気率でセメント焼成装置からＫＣｌを含むガスを抽気して、セメントクリンカー中のＫ２Ｏ含有量を制御することにより、当該セメントクリンカー中に生成された水溶性Ｃｒ（ＶＩ）の含有量を所定の含有量以下に制御する、セメントクリンカーの製造方法を提供する。【選択図】なし【特許請求の範囲】
【請求項１】
塩素バイパス設備を備えたセメント焼成装置を用いたセメントクリンカーの製造方法であって、
無機塩素化合物若しくは有機塩素化合物を含む高塩素廃棄物を原料および／または燃料として使用し、
前記原料及び前記燃料に含まれる塩素（Ｃｌ）分とカリウム（Ｋ）分とを反応させてＫＣｌを生成させ、前記塩素バイパス設備を用いて高抽気率で前記セメント焼成装置から前記ＫＣｌを含むガスを抽気することにより、セメントクリンカー中のＫ２Ｏ含有量を制御し、
前記セメントクリンカー中の水溶性Ｃｒ（ＶＩ）含有量を所定含有量以下に制御するセメントクリンカーの製造方法。
【請求項２】
前記高塩素廃棄物は無機塩素化合物をＣｌ換算量で５質量％以上含み、前記高塩素廃棄物に含まれるＮａ２ＯとＫ２Ｏとの質量比が１．３以上である、
ことを特徴とする請求項１記載のセメントクリンカーの製造方法。
【請求項３】
前記有機塩素化合物を含む高塩素廃棄物は有機塩素量をＣｌ換算量で１質量％以上含む、
ことを特徴とする請求項１又は２記載のセメントクリンカーの製造方法。
【請求項４】
前記水溶性Ｃｒ（ＶＩ）含有量は、２０ｍｇ／ｋｇ以下である、
ことを特徴とする請求項１〜３のいずれか一項記載のセメントクリンカーの製造方法。
【請求項５】
前記高塩素廃棄物の使用量により前記セメント焼成装置に供給される塩素量を調整するとともに、前記塩素バイパス設備を用いた前記セメント焼成装置からの抽気率を調整し、
前記セメントクリンカー中のＫ２Ｏ含有量を０．４３質量％以下に制御する、
ことを特徴とする請求項１〜４のいずれか一項記載のセメントクリンカーの製造方法。
【請求項６】
前記高塩素廃棄物の使用量により前記セメント焼成装置に供給される塩素量を調整するとともに、前記塩素バイパス設備を用いた前記セメント焼成装置からの抽気率を調整し、
セメントクリンカー中のＫ２Ｏ含有量（質量％）と全Ｃｒ含有量（質量％）との間に、Ｋ２Ｏ含有量≦１．０２−０．００４５×全Ｃｒ含有量の関係を満たすように、前記セメントクリンカー中のＫ２Ｏ含有量を制御する、
ことを特徴とする請求項１〜５のいずれか一項記載のセメントクリンカーの製造方法。
【請求項７】
前記抽気率（体積％）とＫ２Ｏ低減量（質量％）との間に、抽気率≧Ｋ２Ｏ低減量／０．０１２７の関係を満たすように、前記抽気率を調整するとともに、
前記抽気率と前記原料及び燃料の持込塩素含有量（ｐｐｍ）との間に、持込塩素含有量≧１２６．７１×抽気率の関係を満たすように、前記高塩素廃棄物の使用量を調整する、
ことを特徴とする請求項１〜６のいずれか一項記載のセメントクリンカーの製造方法。
【発明の詳細な説明】
【技術分野】
【０００１】
本発明は、セメントクリンカー中に生成され、セメントの水和過程において短時間で溶出する恐れのある水溶性六価クロム（以下、水溶性Ｃｒ（ＶＩ）と表記）の含有量を所定含有量以下に制御するセメントクリンカーの制御方法に関する。特に、水溶性Ｃｒ（ＶＩ）の含有量を２０ｍｇ／ｋｇ以下に制御することができるセメントクリンカーの製造方法に関する。
【背景技術】
【０００２】
セメントクリンカーは、石灰石、粘土、珪石、鉄原料等の各種原料をロータリーキルンにより高温焼成して製造される。高温条件下で製造されたセメントクリンカー中には、原料に含まれるクロムが有害な水溶性Ｃｒ（ＶＩ）の形態で存在する場合がある。ここで、水溶性Ｃｒ（ＶＩ）とは、水と接触すると短時間（１０分間程度）に溶出する六価クロムであり、その定量方法はセメント協会標準試験方法Ｉ−５１「セメント及びセメント原料中の微量成分の定量方法」に規定されている。また、全クロムは結晶形態（イオン置換・固溶、クロム酸塩の他結晶内へ内包、他結晶間マトリックス部分での晶出）の異なる全てのクロム（三〜六価）をいう。その定量方法は、上記セメント協会標準試験方法に規定されている。
【０００３】
近年、環境に対する配慮の高まりから、セメントを土質改良用途に使用する場合において、改良土からの水溶性Ｃｒ（ＶＩ）溶出量が土壌環境基準値（０．０５ｍｇ／Ｌ以下）を満たすことを目的に、セメント業界では、セメント中の水溶性Ｃｒ（ＶＩ）含有量を２０ｍｇ／ｋｇ以下とすることを要求するガイドラインを１９９８年９月に設定し管理している。
【０００４】
また、セメントクリンカー中の水溶性Ｃｒ（ＶＩ）は、非特許文献１に記されるように、主にクロム酸ナトリウム、クロム酸カリウム等のアルカリ金属塩の形態で存在すると言われているが、水溶性Ｃｒ（ＶＩ）の生成に対して全Ｃｒ量が影響することは容易に類推できたが、全Ｃｒ量以外にこれを制御する方法は見出されていなかった。
【０００５】
既往技術において、水溶性Ｃｒ（ＶＩ）の溶出防止方法に関してはいくつかの方法が開示されている。例えば、特許文献１では、セメント中のＣ３ＳとＣ３Ａ量の総量を規定したセメントに所定量のスラグを添加することにより、火山灰質粘性土などを処理対象土とした場合でも、高い固化強度が得られる溶出防止方法が開示されている。しかしながら、この方法ではセメントにスラグを新たに添加する必要があり、製造工程が煩雑であるとともに、反応性の低いスラグを混合することにより強度発現性に劣る場合があるという問題があった。
【０００６】
一方、特許文献２では、焼成工程においてプラスチック等の可燃性樹脂をキルンに投入することによりキルン内を還元雰囲気とし、クリンカー中の水溶性Ｃｒ（ＶＩ）の生成を防ぐ方法が開示されている。しかしながら、可燃性樹脂をキルンに投入する方法では、キルン内の雰囲気を均一化することが難しく、焼成状態の変動が生じるため、生成したクリンカー中の水溶性Ｃｒ（ＶＩ）含有量や遊離石灰含有量等の品質変動が大きいといった問題があった。
【非特許文献１】高橋茂，セメント・コンクリート，Ｎｏ．６４０，ｐｐ．２０−２９  （Ｊｕｎ． ２０００）
【特許文献１】特開２０００−３０８８６３号公報
【特許文献２】特開２００３−２４６６５４号公報
【発明の開示】
【発明が解決しようとする課題】
【０００７】
本発明は、上述の要求及び問題点に鑑みてなされたものであり、第１の目的は、水溶性Ｃｒ（ＶＩ）の溶出量を抑制し、所望の品質基準を満たしたセメントクリンカーの製造方法を提供することにある。第２の目的は、塩素バイパス設備を備えた既存のセメント焼成装置を用いて容易に水溶性Ｃｒ（ＶＩ）の溶出量を抑制し、所望の品質基準を満たしたセメントクリンカーの製造方法を提供することである。そして、第３の目的は、セメントクリンカーの製造に際して、廃棄物処理量を増大させることも可能とし、かつ、安価な廃棄物を原料及び燃料として用いることにより製造原価を低減できるセメントクリンカーの製造方法を提供することにある。
【課題を解決するための手段】
【０００８】
本発明者らは上記の課題を解決すべく鋭意検討した結果、セメント中の水溶性Ｃｒ（ＶＩ）の生成には、アルカリ金属の中でＫ２Ｏのみが選択的にＣｒと結合することによって水溶性Ｃｒ（ＶＩ）を生成することを見出した。そして、上記目的を達成するため、本発明に係るセメントクリンカーの製造方法は、セメントクリンカー中のＫ２Ｏ含有量を制御することにより、当該セメントクリンカー中に生成された水溶性Ｃｒ（ＶＩ）の含有量を所定の含有量以下に制御する。
【０００９】
さらに、無機塩素化合物若しくは有機塩素化合物を多く含む高塩素廃棄物を原料および／または燃料として多量に使用した場合、揮発性の高い塩素がセメント焼成装置のキルン及びプレヒーター内を循環することによって発生するコーティングトラブルを防止するために、特開２００１−２３２１４９号公報に記載されるように、塩素バイパス設備を用いて高抽気率でセメント焼成装置からＫＣｌを含むガスを抽気して、所定品質基準を満たすセメントクリンカーを製造することが必要となる。このような高抽気率でのセメントクリンカーの製造は、原料損失や熱量損失などを伴い原単位の悪化をまねくことから、高抽気率での製造は必要最小限の場合のみに限定して実施されていた。しかしながら、本発明に係るセメントクリンカーの製造方法は、セメントクリンカー中のＫ２Ｏ含有量を制御することにより、当該セメントクリンカー中に生成された水溶性Ｃｒ（ＶＩ）の含有量を所定の含有量以下に制御するため、無機塩素化合物若しくは有機塩素化合物を多く含む高塩素廃棄物を原料および／または燃料として多量に使用し、塩素バイパス設備を用いて高抽気率でセメント焼成装置からＫＣｌを含むガスを抽気する。
【００１０】
具体的には、本発明に係るセメントクリンカーの製造方法は、
塩素バイパス設備を備えたセメント焼成装置を用いたセメントクリンカーの製造方法であって、
無機塩素化合物若しくは有機塩素化合物を含む高塩素廃棄物を原料および／または燃料として使用し、
前記原料及び前記燃料に含まれる塩素（Ｃｌ）分とカリウム（Ｋ）分とを反応させてＫＣｌを生成させ、前記塩素バイパス設備を用いて高抽気率で前記セメント焼成装置から前記ＫＣｌを含むガスを抽気することにより、セメントクリンカー中のＫ２Ｏ含有量を制御し、
前記セメントクリンカー中の水溶性Ｃｒ（ＶＩ）含有量を所定含有量以下に制御する、
ことを特徴とする。
【００１１】
上述した発明によれば、塩素バイパス設備を備えたセメント焼成装置を用いたセメントクリンカーの製造方法であることから、無機塩素化合物若しくは有機塩素化合物を多く含む高塩素廃棄物を原料および／または燃料として多量に使用した場合であっても、装置内の反応により生成したＫＣｌを含むガスを塩素バイパスによりセメント焼成装置から抽気することができる。したがって、セメントクリンカー中の塩素含有量を既定値以下に制御できるとともに、揮発性の高い塩素がセメント焼成装置のキルン及びプレヒーター内を循環することによって発生するコーティングトラブルを防ぐことができる。
【００１２】
一般に、セメント焼成装置のロータリーキルン内で焼成してセメントクリンカーを生成するためには、燃料を吹き込むバーナーから５〜２０ｍ近辺で１３００〜１８００℃、キルン入口で９００〜１２５０℃になるように管理されている。また、このような製造条件の下では、Ｋは、他のアルカリ金属あるいはアルカリ土類金属と比較して、塩素分と反応し易く、かつ揮発し易いため塩素バイパス設備からの抽気ガスの主要成分はＫＣｌとなる。これは、ＮａやＣａ等のアルカリ金属やアルカリ土類金属はＳｉＯ２等と反応してクリンカー鉱物（Ｃ３Ｓ、Ｃ２Ｓ等）の構成成分として取り込まれ揮発し難くなるのに対し、Ｋはこれらに取り込まれるよりも塩素と結合する方が安定であり、揮発し易いＫＣｌを生成するためである。
【００１３】
したがって、原料や燃料に含まれる塩素分の割合を多くすることにより、選択的に、Ｋと塩素を反応させ、より多くのＫＣｌを生成し、塩素バイパス設備を用いて高抽気率でセメント焼成装置からＫＣｌを含むガスを抽気することにより、セメント焼成装置の物質収支上、セメントクリンカー中のＫ２Ｏ含有量を所定含有量以下に制御することができる。特に、原料や燃料に含まれるＫ分の割合が多い場合、原料等に含まれる塩素分の割合を多くすることが可能となり、高塩素廃棄物を多量に原料等として使用し、有効かつ効率的に、セメントクリンカー中のＫ２Ｏ含有量を所定含有量以下に制御することができる。
【００１４】
さらに、前記製造条件において、Ｋは、ＮａやＣａ等のアルカリ金属あるいはアルカリ土類金属と比較して、Ｃｒと結合してクロム酸塩を生成し易く、結果として短時間に溶出してしまう水溶性Ｃｒ（ＶＩ）含有量を増加させる。そのため、クリンカー中の水溶性Ｃｒ（ＶＩ）含有量はクリンカー中のＫ２Ｏ含有量と強い相関関係を示す。この結果、セメントクリンカー中のＫ２Ｏ含有量を所定の含有量以下に制御することにより、水溶性Ｃｒ（ＶＩ）の含有量を所定含有量以下に制御することができる。
【００１５】
ここで、水溶性Ｃｒ（ＶＩ）含有量とは、セメントクリンカー１ｋｇ中における水溶性Ｃｒ（ＶＩ）の含有量（ｍｇ）をいい、Ｋ２Ｏ含有量と全Ｃｒ含有量とは、セメントクリンカー中におけるＫ２Ｏと全Ｃｒとが含有している割合を百分率（質量％）で表したものをいう。また、抽気率とは、セメント焼成装置のキルン窯尻における風量（ｍ３）に対して、塩素バイパス設備を用いてセメント焼成装置から抽気される抽気量（ｍ３）の百分率（体積％）をいう。なお、高抽気率とは、３．０体積％以上の抽気率をいう。一般的に、３．０体積％未満の抽気率でセメントクリンカーは製造されることから、これと区別したものである。なお、高塩素廃棄物を原料等に多量に使用し、３．０体積％未満の抽気率でセメントクリンカーを製造した場合、塩素バイパス設備によるＫＣｌの抜き出し能力が不足し、セメントクリンカー中のＫ２Ｏ含有量を所定の含有量以下に制御することができなくなる。
【００１６】
また、無機塩素化合物とは、ＫＣｌを除くものであり、ＮａＣｌ、ＣａＣｌ２、ＭｇＣｌ２、ＦｅＣｌ２等を含む無機塩化物をいう。有機塩素化合物とはポリ塩化ビニル、ポリ塩化ビニリデン等の有機化合物中にＣｌを含むポリマー（プラスチック）をいい、有機塩素量とはこれら有機化合物中に含まれる塩素含有量（Ｃｌ換算量）のことをいう。なお、上記Ｃｌ換算量とは有機化合物中に含まれるＣｌ含有量、例えばポリ塩化ビニル等に含まれるＣｌ含有量をいう。なお、Ｃｌ換算量とは、廃棄物中に含まれるＣｌ含有量をいい、例えば、ＮａＣｌ、ＫＣｌ、塩化ビニル等に含まれるＣｌ含有量をいう。
【００１７】
本発明に係るセメントクリンカーの製造方法として、高塩素廃棄物は無機塩素化合物をＣｌ換算量で５質量％以上含み、高塩素廃棄物に含まれるＮａ２ＯとＫ２Ｏとの質量比が１．３以上である、ことが好ましい。
【００１８】
上述した発明によれば、無機塩素化合物をＣｌ換算量で５質量％以上含む高塩素廃棄物を原料および／または燃料として多量に使用し、高塩素廃棄物中に含まれる塩素（Ｃｌ）分を前記Ｃｌ分に相応するカリウム分と反応させ、塩素バイパス設備を用いて生成したＫＣｌを高抽気率でセメント焼成装置からＫＣｌを含むガスとして抽気することで、セメントクリンカー中のＫ２Ｏ含有量を所定含有量以下に制御することができる。
【００１９】
また、塩素バイパス設備を用いて生成したＫＣｌを高抽気率でセメント焼成装置からＫＣｌを含むガスとして抽気することから、セメント焼成装置のキルン及びプレヒーター内を循環することによって発生するコーティングトラブルを防ぐことができる。
【００２０】
なお、高塩素廃棄物に含まれるＮａ２ＯとＫ２Ｏとの質量比が１．３以上としたのは、Ｎａ２ＯとＫ２Ｏとの質量比が１．３を下回ると、無機塩素化合物を含む廃棄物からＫＣｌとして持込まれる塩素量が増加し、ＮａＣｌとして持ち込まれる塩素量が減少するため、結果としてキルン内で別の原料から持込まれるＫ２Ｏと置換するＮａＣｌ量とが十分確保できなくなるため、セメントクリンカー中のＫ２Ｏ含有量の低減効果が不十分となるからである。
【００２１】
また、同様に、高塩素廃棄物中に含まれるＣｌ分を前記Ｃｌ分に相応するカリウム分と反応させ、塩素バイパス設備を用いて生成したＫＣｌを高抽気率でセメント焼成装置からＫＣｌを含むガスとして抽気するため、本発明に係るセメントクリンカーの製造方法として、有機塩素化合物を含む高塩素廃棄物は有機塩素量をＣｌ換算量で１質量％以上含む、ことも好ましい。
【００２２】
なお、有機塩素化合物を含む高塩素廃棄物が有機塩素量をＣｌ換算量で１質量％以上含むとしたのは、有機塩素化合物を含む高塩素廃棄物中の塩素含有量が１質量％を下回ると、水溶性Ｃｒ（ＶＩ）の低減効果を十分得るために高塩素廃棄物の使用原単位を大幅に増加させる必要が生じ、廃プラ等の廃棄物の使用によるセメントクリンカーの焼成状態の不安定化が懸念されるからである。したがって、有機塩素化合物を含む高塩素廃棄物が有機塩素量をＣｌ換算量で１質量％以上含む範囲内で、有機塩素化合物中の塩素量を一定量以上確保することにより、安定運転と水溶性Ｃｒ（ＶＩ）の低減とを両立可能となる。ここで、有機塩素量とはこれら有機化合物に含まれる塩素含有量（Ｃｌ換算量）をいう。
【００２３】
本発明に係るセメントクリンカーの製造方法として、水溶性Ｃｒ（ＶＩ）含有量は、２０ｍｇ／ｋｇ以下である、ことが好ましい。
【００２４】
上述した発明によれば、水溶性Ｃｒ（ＶＩ）含有量、すなわち、セメントクリンカー中の水溶性Ｃｒ（ＶＩ）含有量を２０ｍｇ／ｋｇ以下とすることで、結果としてセメント中の水溶性Ｃｒ（ＶＩ）含有量も２０ｍｇ／ｋｇ以下に制御することができる。
【００２５】
本発明に係るセメントクリンカーの製造方法として、高塩素廃棄物の使用量によりセメント焼成装置に供給される塩素量を調整するとともに、塩素バイパス設備を用いたセメント焼成装置からの抽気率を調整し、セメントクリンカー中のＫ２Ｏ含有量を０．４３質量％以下に制御する、ことが好ましい。
【００２６】
上述した発明によれば、セメントクリンカー中のＫ２Ｏ含有量を０．４３質量％以下に制御することより、セメント焼成装置のロータリーキルン内で焼成してセメントクリンカーを生成するための上述した製造条件の下で、セメントクリンカー中の水溶性Ｃｒ（ＶＩ）含有量を２０ｍｇ／ｋｇ以下に制御することができる。
【００２７】
本発明に係るセメントクリンカーの製造方法として、高塩素廃棄物の使用量によりセメント焼成装置に供給される塩素量を調整するとともに、塩素バイパス設備を用いたセメント焼成装置からの抽気率を調整し、セメントクリンカー中のＫ２Ｏ含有量（質量％）と全Ｃｒ含有量（質量％）との間に、Ｋ２Ｏ含有量≦１．０２−０．００４５×全Ｃｒ含有量の関係を満たすように、前記セメントクリンカー中のＫ２Ｏ含有量を制御する、ことが好ましい。
【００２８】
上述した発明によれば、セメントクリンカー中の水溶性Ｃｒ（ＶＩ）含有量に影響を与える全Ｃｒ含有量により、セメントクリンカー中のＫ２Ｏ含有量を所定含有量以下に制御することができ、さらに、セメントクリンカー中のＫ２Ｏ含有量（質量％）と全Ｃｒ含有量（質量％）との間に、Ｋ２Ｏ含有量≦１．０２−０．００４５×全Ｃｒ含有量の関係を満たすことにより、セメント焼成装置のロータリーキルン内で焼成してセメントクリンカーを生成するための上述した製造条件の下で、所定の安全率を考慮して、セメントクリンカー中のＫ２Ｏ含有量を制御することができる。結果として、セメントクリンカー中の水溶性Ｃｒ（ＶＩ）含有量を２０ｍｇ／ｋｇ以下に制御することができる。
【００２９】
本発明に係るセメントクリンカーの製造方法として、抽気率（体積％）とＫ２Ｏ低減量（質量％）との間に、抽気率≧Ｋ２Ｏ低減量／０．０１２７の関係を満たすように、抽気率を調整するとともに、抽気率と原料及び燃料の持込塩素含有量（ｐｐｍ）との間に、持込塩素含有量≧１２６．７１×抽気率の関係を満たすように、高塩素廃棄物の使用量を調整する、ことも望ましい。
【００３０】
上述した発明によれば、セメント焼成装置のロータリーキルン内で焼成してセメントクリンカーを生成するための上述した製造条件の下で、原料及び燃料による持込塩素含有量と抽気率とを調整することにより、Ｋ２Ｏ低減量を制御できる結果、セメントクリンカー中のＫ２Ｏ含有量を制御することができる。結果として、セメントクリンカー中の水溶性Ｃｒ（ＶＩ）含有量を２０ｍｇ／ｋｇ以下に制御することができる。
【００３１】
ここで、Ｋ２Ｏ低減量とは、セメントクリンカー生産量１．０ｔあたりの、所望のセメント組成物を得るために低減しなければならないセメントクリンカー中のＫ２Ｏ含有量（質量％）をいう。また、持込塩素含有量とは、セメントクリンカー生産量１．０ｔあたりの、原料および／または燃料として多量に使用される高塩素廃棄物の塩素（Ｃｌ）含有量（ｐｐｍ）をいう。
【発明の効果】
【００３２】
上述した発明によれば、既存のセメント焼成装置の構成および温度などの製造条件を大幅に変更することなく、塩素バイパス設備を備えた既存のセメント焼成装置を用いて、高抽気率でセメント焼成装置から塩素バイパス設備を用いてＫＣｌを主要成分として含むガスを抽気することにより、セメントクリンカー中の塩素含有量を既定値以下に制御できるとともに、揮発性の高い塩素がセメント焼成装置のキルン及びプレヒーター内を循環することによって発生するコーティングトラブルを防ぐことができる。
【００３３】
さらに、原料や燃料に含まれる塩素分の割合を多くすることにより、セメントクリンカーの製造に際して廃棄物処理量を増大させることが可能となるとともに、焼成工程において、選択的にＫと塩素を反応させ、より多くのＫＣｌを生成し、塩素バイパス設備を用いて高抽気率でセメント焼成装置からＫＣｌを含むガスを抽気することにより、セメント焼成装置の物質収支上、セメントクリンカー中のＫ２Ｏ含有量を所定含有量以下に制御することができる。この結果、セメントクリンカー中のＫ２Ｏ含有量を所定の含有量以下に制御することにより、水溶性Ｃｒ（ＶＩ）の含有量を所定含有量以下に制御することができる。
【発明を実施するための最良の形態】
【００３４】
＜＜セメントクリンカー製造方法＞＞
本発明のセメントクリンカーの製造方法は、塩素バイパス設備を備えたセメント焼成装置を用いたセメントクリンカーの製造方法であって、無機塩素化合物若しくは有機塩素化合物を多く含む高塩素廃棄物を原料および／または燃料として多量に使用し、原料及び前記燃料に含まれる塩素（Ｃｌ）分とカリウム（Ｋ）分とを反応させてＫＣｌを生成させ、塩素バイパス設備を用いて高抽気率でセメント焼成装置からＫＣｌを含むガスを抽気することにより、セメントクリンカー中のＫ２Ｏ含有量を制御し、その結果として、セメントクリンカー中の水溶性Ｃｒ（ＶＩ）含有量を所定含有量以下に、具体的には、２０ｍｇ／ｋｇ以下に制御するものである。
【００３５】
なお、本発明のセメントクリンカーの製造方法は、普通ポルトランドセメント用クリンカー、早強セメント用クリンカー、中庸熱ポルトランドセメント用クリンカー、低熱ポルトランドセメント用クリンカー、耐硫酸塩ポルトランドセメント用クリンカー等のように、Ｃ３Ｓ、Ｃ２Ｓ、Ｃ３ＡおよびＣ４ＡＦから成る群のうち３種以上を主な含有鉱物とするセメントクリンカーの製造に用いることができる。
【００３６】
本発明のセメントクリンカーの製造方法を説明するため、図１を用いて、本発明に適用されるセメント焼成装置及びセメント焼成装置に備えられた塩素バイパス設備について説明する。なお、図１は、塩素バイパス設備を備えたセメント焼成装置の概要図である。
【００３７】
＜塩素バイパス設備を備えたセメント焼成装置＞
図１において、１はセメント焼成用キルン、１ａは焼成用バーナー、２はセメント焼成用キルン１で焼成されたクリンカーを冷却するためのクリンカークーラー、３はセメント焼成用キルン１のセメント原料供給側に取付けられた断面が略矩形状のキルン入口フッドであり、キルン入口フッド３はキルン窯尻において仮焼原料の受入れ通路の一部とキルン排ガス通路を構成する。５は仮焼炉５ｂを備えたサスペンションプレヒーター（ＳＰ）であり、５ａはサスペンションプレヒーター５の最下段サイクロン、５ｃは生原料をプレヒーター５に供給する原料供給管、４はキルン入口フッド３の上端とサスペンションプレヒーター５とを連絡し、キルン排ガスを仮焼炉５ｂを介してサスペンションプレヒーター５に供給するためのライジングダクト（立上り管）である。
【００３８】
６はサスペンションプレヒーター５の排気ファン、７は上端が最下段サイクロン５ａの下部に接続され下端がキルン入口フッド３のセメント焼成用キルン１側の側壁と交差する側の側壁の下部に接続されて開口され、サスペンションプレヒーター５で予熱された後、仮焼炉５ｂで仮焼された高温のセメント原料（以下、「仮焼原料」という）をセメント焼成用キルン１に送り込むためのシュート、８はクリンカークーラー２の排ガスを仮焼炉５ｂに送給するダクトである。
【００３９】
セメントキルン用の塩素バイパス設備１０は、キルン入口フッド３の立上り部のキルン側に位置する側壁に開口された排ガス抽気口３ａと、内部が連通されてこの側壁に取付けられた排ガス冷却手段を兼ねる排ガス抽気管１１と、排ガス抽気管１１の排ガス出口に接続された塊状物除去装置（チャンバー）１２と、塊状物除去装置１２の排ガス出口と排ガスダクト１３ａによりその排ガス導入口が連絡されたバッグフィルタ（集塵手段）１５と、バッグフィルタ１５の排ガス出口とダクト１３ｂを介して連絡された排気ファン１６と、排気ファン１６のガス出口とクリンカークーラー２の排ガスを仮焼炉５ｂへ送るダクト８とを連結する抽気ガス排気用のダクト１３ｃと、排ガスダクト１３ａのバッグフィルタ１５の排ガス導入口の上流位置に接続されたダンパ１４ａ付きの冷風取入管１４と、排ガス抽気管１１に空気供給ダクトで連結された冷却ファン１１ａとで構成されている。
【００４０】
抽気ガス排気用のダクト１３ｃは、排気ファン１６のガス出口とクーラー排ガスを仮焼炉５ｂへ送るダクト８とを連結して抽気ガスを排気する代わりに、排気ファン１６のガス出口と仮焼炉５ｂとを直接連結する態様、排気ファン１６のガス出口とライジングダクト４とを連結する態様、さらにはクリンカークーラー２の冷却ファン２ａに戻す態様であってもよい。
【００４１】
一方、バッグフィルタ１５の下部には、下部ホッパ１５ａ、ダスト排出用スクリュコンベヤ１５ｂ、クッションホッパ２１及び二重のバタフライダンパ２２が設けられ、ダスト貯蔵・払出設備２０を構成する。ダスト貯蔵・払い出し設備２０から払い出されたダストは、ダスト搬出車（バルク車）２３に受け入れたのち、ダスト貯蔵受入ホッパ３３に搬出される。
【００４２】
なお、原料供給管５ｃから石灰石、珪石、粘土、石炭灰等の一般原料を投入すると共に、キルン入り原料シュート７または仮焼炉５ｂまたは焼成用バーナー１ａから都市ごみ焼却灰等のＣｌ分を多く含む廃棄物および廃プラスチック等のＣｌ分を多く含む廃棄物を原料および／または燃料として投入し、クリンカーを焼成する。このとき、サスペンションプレヒーター５からキルン１に至る部分で、９００〜１５００℃の高温雰囲気でクリンカーを生成していく過程で、原料中のＫ２Ｏがキルン１内を循環しているＣｌと結合しＫＣｌとなり揮発する。このＫＣｌの蒸気を塩素バイパス設備１０を用いて抽気することによりセメントクリンカー中のＫ２Ｏ含有量を減少させることが可能となる。なお、都市ゴミ焼却灰の投入位置は５ｃの原料供給管から投入しても効果は同じである。
【００４３】
＜セメントクリンカーの製造方法＞
（セメント組成物の原料及び燃料）
以下に、セメントクリンカーを生成するために使用した主な原料及び燃料の種類・化学組成の一例を表１に示す。表１中、都市ごみ焼却灰は無機塩素化合物としてＮａＣｌおよびＫＣｌを含有する高塩素廃棄物（高ＮａＣｌ廃棄物）である。なお、高塩素廃棄物としては、都市ごみ焼却灰の他にも、ＣａＣｌ２を多く含む汚泥、例えば廃液の中和処理後のスラッジ（中和滓）なども挙げられる。また、廃プラスチックは有機塩素化合物として塩化ビニルあるいは塩化ビニリデンを含有する高塩素廃棄物（高有機Ｃｌ廃棄物）であり、表１中の廃プラスチックＡはＣｌ含有量が２質量％程度と少なく、廃プラスチックＢはＣｌ含有量が２０質量％程度と多いものである。
【００４４】
【表１】
2008214136.tif 000002
【００４５】
また、セメント組成物に使用した石膏として、排脱二水石膏を使用した。なお、セメント組成物粉砕時には、二水石膏は脱水し、添加した排脱二水石膏のうち３０〜９５質量％が半水石膏として存在した。
【００４６】
（関係式の同定）
表１のセメントクリンカーの原料および燃料を特定の調合割合で混合し、セメント焼成装置で焼成し、セメントクリンカーを製造した。製造されたセメントクリンカーは、粉砕機を用いて粉砕し、粉砕物の水溶性Ｃｒ（ＶＩ）含有量やＫ２Ｏ含有量等を測定した。なお、全Ｃｒ含有量および水溶性Ｃｒ（ＶＩ）の含有量はＪＣＡＳ  Ｉ−５１：１９８１「セメント及びセメント原料中の微量成分の定量方法」に準じて測定した。また、Ｎａ２Ｏ含有量およびＫ２Ｏ含有量はＪＩＳ Ｒ ５２０２：１９９９「セメントの化学分析方法」に準じて測定した。測定結果を表２〜６、図２〜８に示す。
【００４７】
図２は、全アルカリ含有量と水溶性Ｃｒ（ＶＩ）含有量との関係を示した図である。セメント組成物中のＣｒがアルカリ金属と結合してクロム酸ナトリウムおよびクロム酸カリウムとして存在すると仮定した場合、両者の間に強い相関関係が生じると予想される。しかしながら、図２が示すとおり、製造したセメントクリンカーおよびセメント組成物においては、両者の相関係数はＲ２＝０．５２３５（Ｒ＝０．７２３５）と余り高い相関関係を示さず、予測線（図中実線）と実測値の最大値を外挿した線（図中点線）との間では最大で１７ｍｇ／ｋｇの差異を生じ、必ずしもアルカリ金属類全てが水溶性Ｃｒ（ＶＩ）生成に影響するとは限らないことを知見した。
【００４８】
なお、セメント組成物中のＫ２Ｏ含有量を制御することにより水溶性Ｃｒ（ＶＩ）含有量を低減することが可能となる原因は明確ではないが、以下のことが推察される。従来、ＣｒはＮａ２ＯやＫ２Ｏと結合し、クロム酸ナトリウムあるいはクロム酸カリウムを生成して水溶性Ｃｒ（ＶＩ）となると言われ、本来は全アルカリ含有量の増加が水溶性Ｃｒ（ＶＩ）の増加に繋がると考えられていた。しかしながら、本発明者らは、セメントクリンカー中では、Ｎａ２Ｏがエーライトあるいはビーライトといったクリンカー鉱物に固溶する存在割合が多いために、Ｎａ２ＯとＣｒとが結合してクロム酸ナトリウムを生成する可能性が低いと考えている。一方で、Ｋ２Ｏはクリンカー中でエーライトおよびビーライトへの固溶割合が小さいために、Ｃｒと結合してクロム酸カリウムを生成し易く、Ｋ２Ｏ含有量がある一定以上の含有量となると溶解度の高いクロム酸カリウムを生成して水溶性Ｃｒ（ＶＩ）量が増加するのではないかと考えている。なお、クリンカー中のＳＯ３含有量によってクリンカー中のＫの存在形態が硫酸アルカリへと変化するが、クリンカーのＳＯ３含有量が０．１〜１．８質量％の範囲ではこの影響は小さく、水溶性Ｃｒ（ＶＩ）含有量は全Ｋ２Ｏ含有量に支配される。
【００４９】
そこで、本発明者らは、水溶性Ｃｒ（ＶＩ）の生成に起因する要因を特定するため、アルカリ金属の種類ごとに水溶性Ｃｒ（ＶＩ）含有量に及ぼす影響を明確にすべく調査を行った。図３にＮａ２Ｏ含有量と水溶性Ｃｒ（ＶＩ）含有量との関係、図４にＫ２Ｏ含有量と水溶性Ｃｒ（ＶＩ）含有量との関係を示す。
【００５０】
図３が示すとおり、Ｎａ２Ｏ含有量と水溶性Ｃｒ（ＶＩ）含有量とに強い相関関係はみられず、Ｎａ２Ｏはクロム酸塩としては存在し難いことが判った。一方、図４が示すとおり、Ｋ２Ｏ含有量と水溶性Ｃｒ（ＶＩ）含有量とは非常に高い相関関係を示し、アルカリ金属類のうちＫ２Ｏ量のみがクロム酸塩として存在することを知見できた。従って、Ｋ２Ｏ含有量によって水溶性Ｃｒ（ＶＩ）含有量を制御することが可能であり、具体的には、Ｋ２Ｏ含有量を０．４３質量％以下に調整することにより、水溶性Ｃｒ（ＶＩ）含有量を２０ｍｇ／ｋｇ以下に制御することができることがわかった。
【００５１】
図５は全Ｃｒ含有量と水溶性Ｃｒ（ＶＩ）含有量との関係を示した図である。図５が示すとおり、全Ｃｒ含有量と水溶性Ｃｒ（ＶＩ）含有量とは高い相関関係を示した。そこで、Ｋ２Ｏ含有量（質量％）、水溶性Ｃｒ（ＶＩ）含有量（ｍｇ／ｋｇ）そして全Ｃｒ含有量（質量％）の実績値を用いて、水溶性Ｃｒ（ＶＩ）含有量の予測式：水溶性Ｃｒ（ＶＩ）含有量＝３９．９×Ｋ２Ｏ含有量＋０．１８×全Ｃｒ含有量−２０．５を同定した。
【００５２】
図６は、上記予測式による水溶性Ｃｒ（ＶＩ）含有量の計算値と、水溶性Ｃｒ（ＶＩ）含有量との測定値との関係を示した図である。図４が示すとおり、Ｋ２Ｏ含有量のみで制御した場合、水溶性Ｃｒ（ＶＩ）含有量の予測線（図４中実線）と実測値との差は、Ｋ２Ｏ含有量が０．３質量％程度のときは５ｍｇ／ｋｇ程度であるものの、Ｋ２Ｏ含有量が０．５質量％程度のときは１０ｍｇ／ｋｇ程度まで大きくなる。しかしながら、図６が示すとおり、上記予測式による水溶性Ｃｒ（ＶＩ）含有量の計算値と、水溶性Ｃｒ（ＶＩ）含有量との測定値との差異は４ｍｇ／ｋｇ以下に収まる。この結果、水溶性Ｃｒ（ＶＩ）含有量を２０ｍｇ／ｋｇ以下にするためには、Ｋ２Ｏ含有量（質量％）と全Ｃｒ含有量（質量％）と間に、Ｋ２Ｏ含有量≦１．０２−０．００４５×全Ｃｒ含有量の関係を満たすようにＫ２Ｏ含有量を制御することで、水溶性Ｃｒ（ＶＩ）含有量を所望の管理値に制御することが可能となる。さらに、好ましくは前記予測式の推定誤差、最大４ｍｇ／ｋｇを考慮し,Ｋ２Ｏ含有量≦０．９１−０．００４５×全Ｃｒ含有量を満たすようにＫ２Ｏ含有量を制御すると、より安全サイドでの水溶性Ｃｒ（ＶＩ）含有量の低減が可能となる。
【００５３】
（Ｋ２Ｏ含有量と全Ｃｒ含有量の制御方法）
Ｋ２Ｏ含有量と全Ｃｒ含有量の制御方法として、塩素バイパス設備を稼動し、都市ゴミ焼却灰等のＮａＣｌを含む無機塩素化合物を含む高塩素廃棄物を添加し、ＮａとＫとを置換して、ＫＣｌとして抽気することにより、セメントクリンカー中のＫ２Ｏ含有量を大幅に低減することができることから、Ｋ２Ｏ含有量（質量％）と全Ｃｒ含有量（質量％）との間に、Ｋ２Ｏ含有量≦１．０２−０．００４５×全Ｃｒ含有量という関係を満たすように、原料及び燃料の使用量と、塩素バイパス設備を用いた抽気率を調整する方法が提案できる。
【００５４】
なお、無機塩素化合物を含む高塩素廃棄物だけでなく、廃プラスチック等の有機塩素廃棄物を含む高塩素廃棄物を添加することによってもセメントクリンカー中のＫ２Ｏ含有量を低減することができる。
【００５５】
さらに、セメントクリンカー中のＫ２Ｏ含有量は、塩素バイパス設備を用いた抽気率を調整することにより制御することができる。図７に、塩素バイパス設備の抽気率（体積％）とＫ２Ｏ低減量（質量％）との関係を示す。ここで、Ｋ２Ｏ低減量とは、セメントクリンカー生産量１ｔあたりに換算した、所望のセメント組成物を得るために低減しなければならないセメントクリンカー中のＫ２Ｏ含有量（質量％）をいう。例えば、セメントクリンカー中のＫ２Ｏ含有量が０．５０質量％の場合であって、所望のセメント組成物を得るために要求されるＫ２Ｏ含有量が０．４３質量％であるときは、Ｋ２Ｏ低減量は０．０７質量％となる。
【００５６】
抽気率（体積％）とＫ２Ｏ低減量（質量％）との関係（図７）から、抽気率を高くするほどＫＣｌとして塩素バイパス設備により抽気してセメントクリンカー中のＫ２Ｏ含有量を低減することができることから、抽気率（体積％）とＫ２Ｏ低減量（質量％）との間に、Ｋ２Ｏ低減量≦０．０１２７×抽気率（抽気率≧Ｋ２Ｏ低減量／０．０１２７）、より好ましくは、Ｋ２Ｏ低減量≦０．０１１×抽気率−０．００５（抽気率≧｛Ｋ２Ｏ低減量＋０．００５｝／０．０１１）の関係を満たすように抽気率を制御すれば良い。例えば、原料及び燃料からの供給されたＫ２Ｏ量（セメントクリンカーベースで計算；原燃料）が０．５０質量％であるとき、Ｋ２Ｏ含有量を０．４３質量％以下とするためのＫ２Ｏ低減量は０．０７質量％であるので、抽気率は前記式より５．５体積％以上と計算することができる。
【００５７】
さらに、セメントクリンカー中のＫ２Ｏ低減の効果を効率良く発揮するためには、抽気率に応じて高塩素含有廃棄物の使用量を調整する必要がある。図８に、抽気率（体積％）とセメントクリンカー１ｔ当たりの必要持込塩素量（ｐｐｍ）との関係を示す。ここで、持込塩素量（ｐｐｍ）とは、セメントクリンカー１ｔあたりに換算した、原料および／または燃料として使用された高塩素廃棄物の塩素含有量（ｐｐｍ）をいう。
【００５８】
図８に示すとおり、持込塩素量（ｐｐｍ）と抽気率（体積％）との間に、持込塩素量≧１２６．７１×抽気率の関係を満たすように、高塩素含有廃棄物の使用量を調整することが必要である。好ましくは、１２６．７１×抽気率＋２５０≧持込塩素量≧１２６．７１×抽気率の関係を満たすようにすることが良い。上記関係式で規定される範囲を超えた場合、セメントクリンカー中の塩素含有量が増加し、セメント物性として長期強度の低下、耐久性の低下といった悪影響を与えるからである。
【００５９】
具体的には、原料及び燃料からの供給されたＫ２Ｏ持込量が単位セメントクリンカーあたり０．５０質量％であるとき、セメントクリンカー中のＫ２Ｏ含有量を０．４３質量％以下に低減するためには、Ｋ２Ｏ低減量を０．７質量％以上、抽気率は５．５体積％以上とする必要があることから、前記式より必要持込塩素量は６９７ｐｐｍと計算することができる。したがって、高塩素含有廃棄物使用量を増加させ、計算した必要持込塩素量となるように調整する。例えば、高塩素含有廃棄物以外の塩素塩素量が２００ｐｐｍであり、都市ゴミ焼却灰により持込塩素量を処理する場合、セメントクリンカー１ｔに対して約８ｋｇの都市ゴミ焼却灰を原料又は燃料として使用する必要がある。
【００６０】
以上より、セメントクリンカーを製造する際、少なくともＫ２Ｏ含有量（質量％）と全Ｃｒ含有量（質量％）との間に、Ｋ２Ｏ含有量≦１．０２−０．００４５×全Ｃｒ含有量の関係を満たし、さらに、上述した関係式を用いて、都市ゴミ焼却灰、浚渫土あるいは高塩素含有廃プラスチックを原料あるいは燃料として多量に投入し、高抽気率で塩素バイパス設備を用いてＫＣｌを含む蒸気を抽気し、セメントクリンカー中のＫ２Ｏ含有量を制御し、結果として水溶性Ｃｒ（ＶＩ）の含有量を制御する方法によって、所望の品質を維持できるとともに、水溶性Ｃｒ（ＶＩ）の含有量を低減したセメントクリンカーを安定的に製造することができる。
【実施例】
【００６１】
表１のセメントクリンカーの原料（燃料）を特定の調合割合で混合し、セメント焼成装置で焼成した。製造条件の一例を表２〜表４に、そして、表５に表２〜表４に示した製造条件で製造したセメントクリンカーの品質評価結果を示す。なお、表２中で廃プラスチックとしては２種類を使用しており、廃プラＡ使用と記載のものは表１中のＣｌ含有量の少ない廃プラスチックＡを使用し、廃プラＢ使用と記載のものは表１中のＣｌ含有量が多い廃プラスチックＢを使用したことを示している。
【００６２】
【表２】
2008214136.tif 000003
【００６３】
【表３】
2008214136.tif 000004
【００６４】
【表４】
2008214136.tif 000005
【００６５】
【表５】
2008214136.tif 000006
【００６６】
表５に示すとおり、高抽気率（３体積％以上）で都市ゴミ焼却灰あるいは廃プラスチックを多量に使用した実施例１〜６はいずれも水溶性Ｃｒ（ＶＩ）含有量が２０ｍｇ／ｋｇを下回った。一方、塩素バイパスの抽気率０体積％である比較例１、高塩素含有廃棄物使用量の少ない比較例２〜５、抽気率が３体積％未満と低い比較例６〜９はいずれも水溶性Ｃｒ（ＶＩ）含有量が２０ｍｇ／ｋｇを超過した。また、上記比較例と実施例とを説明するため、セメントクリンカーの製造プロセスの概略図と物質収支を表す図を、図９〜図１２に示した。図９は塩素バイパス設備を用いた抽気を行わない場合（表１の比較例１）を、図１０は塩素バイパス設備を用いた抽気を行った場合であるが、高抽気率ではない抽気率（２体積％）で抽気を行った場合（表１中の比較例７）、図１１は高抽気率（１０％）で塩素バイパス設備を用いた抽気を行った場合であって、都市ゴミ焼却灰を原料として使用した場合（表１中の実施例２）、そして、図１２は高抽気率（１０％）で塩素バイパス設備を用いた抽気を行った場合であって、廃プラスチックを原料として使用した場合（表１中の実施例４）を表す。なお、塩素バイパス設備を用いた抽気である塩素バイパスダスト中成分の各含有量（質量％）を表６に示す。
【００６７】
【表６】
2008214136.tif 000007
【００６８】
なお、塩素バイパスダスト中の塩素量は５〜２０質量％が好ましく、この範囲を下回るとダストの発生量が多くなり処理に苦慮することになり、一方、この範囲を上回ると潮解性を有するＫＣｌが空気中の水と反応して固化するために粉体のハンドリングが悪くなるという問題が発生するためである。
【００６９】
上述した実施形態に係るセメントクリンカーの製造方法によれば、塩素バイパス設備を備えたセメント焼成装置を用いたセメントクリンカーの製造方法であることから、無機塩素化合物若しくは有機塩素化合物を多く含む高塩素廃棄物を原料および／または燃料として多量に使用した場合であっても、装置内の反応により生成したＫＣｌを含むガスを塩素バイパスによりセメント焼成装置から抽気することができる。したがって、セメントクリンカー中の塩素含有量を既定値以下に制御できるとともに、揮発性の高い塩素がセメント焼成装置のキルン及びプレヒーター内を循環することによって発生するコーティングトラブルを防ぐことができる。
【００７０】
また、原料や燃料に含まれる塩素分の割合を多くすることにより、選択的に、Ｋと塩素を反応させ、より多くのＫＣｌを生成し、塩素バイパス設備を用いて高抽気率でセメント焼成装置からＫＣｌを含むガスを抽気することにより、セメント焼成装置の物質収支上、セメントクリンカー中のＫ２Ｏ含有量を所定含有量以下に制御することができる。特に、原料や燃料に含まれるＫ分の割合が多い場合、原料等に含まれる塩素分の割合を多くすることが可能となり、高塩素廃棄物を多量に原料等として使用し、有効かつ効率的に、セメントクリンカー中のＫ２Ｏ含有量を所定含有量以下に制御することができる。
【００７１】
さらに、前記製造条件において、Ｋは、ＮａやＣａ等のアルカリ金属あるいはアルカリ土類金属と比較して、Ｃｒと結合してクロム酸塩を生成し易く、結果として短時間に溶出してしまう水溶性Ｃｒ（ＶＩ）含有量を増加させる。そのため、クリンカー中の水溶性Ｃｒ（ＶＩ）含有量はクリンカー中のＫ２Ｏ含有量と強い相関関係を示す。この結果、セメントクリンカー中のＫ２Ｏ含有量を所定の含有量以下に制御することにより、水溶性Ｃｒ（ＶＩ）の含有量を所定含有量以下に制御することができる。
【図面の簡単な説明】
【００７２】
【図１】塩素バイパス設備を備えたセメント焼成装置の概要図である。
【図２】全アルカリ含有量と水溶性Ｃｒ（ＶＩ）含有量との関係を示した図である。
【図３】Ｎａ２Ｏ含有量と水溶性Ｃｒ（ＶＩ）含有量との関係を示した図である。
【図４】Ｋ２Ｏ含有量と水溶性Ｃｒ（ＶＩ）含有量との関係を示した図である。
【図５】全Ｃｒ含有量と水溶性Ｃｒ（ＶＩ）含有量との関係を示した図である。
【図６】予測式による水溶性Ｃｒ（ＶＩ）含有量の計算値と水溶性Ｃｒ（ＶＩ）含有量の測定値との比較を示した図である。
【図７】目標のＫ２Ｏ低減量に対する抽気率の制御範囲を示した図である。
【図８】抽気率の制御範囲に対して、持込塩素量の制御範囲を示した図である。
【図９】表１の比較例１における物質収支を示した図である。
【図１０】表１の比較例７における物質収支を示した図である。
【図１１】表１の実施例２における物質収支を示した図である。
【図１２】表１の実施例４における物質収支を示した図である。
【符号の説明】
【００７３】
１  ：セメント焼成用キルン
１ａ：焼成用バーナー
２  ：クリンカークーラー
２ａ：クリンカークーラーの冷却ファン
３  ：キルン入口フッド
３ａ：排ガス抽気口
４  ：ライジングダクト
５  ：ＳＰ（サスペンションプレヒーター）
５ａ：最下段サイクロン
５ｂ：仮焼炉
５ｃ：生原料供給管
５ｅ：最上段サイクロン
５ｆ：サイクロン接合ダクト
５ｇ：最上段サイクロン出口
６  ：排気ファン
７  ：シュート
８  ：クーラー排ガス供給ダクト
１０：塩素バイパス設備
１１：排ガス抽気管
１１ａ：冷却ファン
１２：塊状物除去装置
１３ａ、１３ｂ、１３ｃ：排ガスダクト
１４：冷風取入管
１５：バッグフィルタ（集塵機）
１５ａ：バッグフィルタ下部ホッパ
１５ｂ：ダスト排出用スクリュコンベヤ
１６：排気（誘引）ファン
２０：ダスト貯蔵・払出設備
２１：クッションホッパ
２２：バタフライダンパ
２３：ダスト搬出車
３０：仕上ミル設備
３１：ボールミル
３２：分級器
３３：ダスト貯蔵受入ホッパ
【図１】
2008214136.tif 000008
【図２】
2008214136.tif 000009
【図３】
2008214136.tif 000010
【図４】
2008214136.tif 000011
【図５】
2008214136.tif 000012
【図６】
2008214136.tif 000013
【図７】
2008214136.tif 000014
【図８】
2008214136.tif 000015
【図９】
2008214136.tif 000016
【図１０】
2008214136.tif 000017
【図１１】
2008214136.tif 000018
【図１２】
2008214136.tif 000019